(57)【要約】【課題】  確実に糊付されて組み立てられ、廃棄時に埋め立て処分された場合にも完全に生分解される包装用紙箱を提供する。【解決手段】  厚紙１２に、ポリ乳酸系重合体から作られた生分解性ラミネート材１４が貼り付けられたブランクシートから成り、このブランクシートを一体的に打ち抜いた箱体形成片１６により形成される。箱体形成片１６には、互いに連接された側面１８，２０，２２，２４と、側面１８から一体に設けられ組み立て状態で他の側面２４の裏面に糊付される糊付片２６を備える。糊付片２６の生分解性ラミネート材１４の表面には、接着性を向上させる表面処理が施されている。生分解性ラミネート材１４の表面処理は、コロナ放電処理であり、さらに糊付片２６の生分解性ラミネート材１４表面にアンカーコート層２７を有する。【選択図】      図１
2005029218.tif 000002
【特許請求の範囲】
【請求項１】
紙に生分解性ラミネート材が貼り付けられた箱体形成片から成り、この箱体形成片には、互いに平行に連接された側面と、前記側面の一つから一体に設けられ前記箱体形成片の組立状態で他の側面裏面に糊付される糊付片が設けられ、前記糊付片の生分解性ラミネート材表面には、接着性を向上させる表面処理が施されていることを特徴とする包装用紙箱。
【請求項２】
前記生分解性ラミネート材は、ポリ乳酸系重合体からなることを特徴とする請求項１記載の包装用紙箱。
【請求項３】
前記表面処理は、コロナ放電処理であることを特徴とする請求項１または２記載の包装用紙箱。
【請求項４】
前記表面処理は、前記糊付片の生分解性ラミネート材表面に形成されたアンカーコート層であることを特徴とする請求項３記載の包装用紙箱。
【発明の詳細な説明】
【技術分野】
【０００１】
この発明は、生分解性を有するラミネート材で被覆された包装用紙箱に関する。
【背景技術】
【０００２】
従来、商品を収容して展示する包装用箱は、ブランクシートから箱体形成片を打ち抜いて、組み立てて作られたものがある。ブランクシートは、厚紙や、厚紙に樹脂コーティングを施したもの、または厚紙に樹脂シートを積層したもの等がある。
【０００３】
そして、包装用箱を埋め立て処分により廃棄した場合、表面のラミネートフィルムも完全に分解されるようにしたものとして、特許文献１に開示されているゴルフボール用包装箱がある。これは、ポリ乳酸系重合体フィルムからなる生分解性ラミネート材でラミネート加工した紙製の包装材を設け、この包装材を折り畳んで箱として形成している。包装材の窓となる部分は、上記ポリ乳酸系重合体フィルムにより覆われ、上記箱として折り畳まれたときに２辺あるいは３辺に跨った窓となり、上記ポリ乳酸系重合体フィルムが上記窓に角張りされた状態となって各辺の境界で直角に屈曲されている。
【０００４】
このゴルフボール用包装箱によれば、廃棄時に埋め立て処分された場合、紙箱及びその表面のラミネートフィルムともに、完全に無害な分解物とすることができる。また、使用時には表面に擦傷が生じにくく、また外観は光沢を有する良好なものとなる。
【特許文献１】特開２００１−１９２１２３号公報
【発明の開示】
【発明が解決しようとする課題】
【０００５】
上記特許文献１のゴルフボール用包装箱の場合、ブランクシートの表面がポリ乳酸系重合体フィルムで覆われているため、箱体を組み立てた状態で、箱体形成片の糊付片に他方の箱体形成片の側面部裏面を、糊付片のポリ乳酸系重合体フィルム表面に糊付して組み立てている。しかしながら、紙箱の表面側の生分解性フィルムと箱体形成片裏面の端部との接着力が弱く、容易に剥離してしまうという問題があった。
【０００６】
この発明は上記従来の問題点に鑑みてなされたものであり、確実に糊付されて組み立てられ、廃棄時に埋め立て処分された場合にも完全に生分解される包装用紙箱を提供することを目的とする。
【課題を解決するための手段】
【０００７】
この発明は、厚紙に生分解性ラミネート材が貼り付けられたブランクシートから成り、このブランクシートを一体的に打ち抜いた箱体形成片により形成された包装用紙箱である。前記箱体形成片には、互いに連接された側面と、前記側面の一つから一体に設けられ前記箱体形成片の組立状態で他の側面裏面に糊付される糊付片が設けられ、前記糊付片の生分解性ラミネート材表面には、接着性を向上させる表面処理が施されている。
【０００８】
前記生分解性ラミネート材は、ポリ乳酸系重合体から作られている。前記表面処理は、コロナ放電処理であり、さらに、前記表面処理として、前記糊付片の生分解性ラミネート材表面にアンカーコート層を形成しても良い。
【０００９】
また、上記箱体形成片の少なくとも一つの側面には、部分的に切り抜いて形成した窓部が設けられていても良く、この窓部は前記生分解性ラミネート材により被覆され閉鎖されている。
【００１０】
この発明の包装用紙箱は、糊付片の生分解性ラミネート材の表面に、接着力を向上させる表面処理を施して、糊付片の生分解性ラミネート材と箱体形成片の紙とを確実に接着させるようにしたものである。
【発明の効果】
【００１１】
この発明の包装用紙箱は、埋め立て廃棄等によってもラミネートフィルムや紙が土中で完全に生分解されるため廃棄処理際して、環境に与える影響が小さい。そして、表面は透明感と光沢があり外観が良好であり、高い接着力で糊付けされ、確実に高強度の箱体として組み立てることができる。
【発明を実施するための最良の形態】
【００１２】
以下、この発明の実施形態について図面に基づいて説明する。図１は、この発明の一実施形態の包装用紙箱１０を示したものであり、この実施形態の包装用紙箱１０は、ブランクシートを打ち抜いて形成された箱体形成片１６を組み立てて作られている。
【００１３】
ブランクシートは、厚紙１２の表面に透明な生分解性ラミネート材１４が接着剤１３により貼り付けられたものである。厚紙１２の表面には、図２に示すように印刷１１が設けられている。接着剤１３と生分解性ラミネート材１４は透明であり、生分解性ラミネート材１４を透過して厚紙１２の印刷２２を視認することができる。
【００１４】
生分解性ラミネート材１４は、例えばポリ乳酸系重合体フィルムである。ポリ乳酸は、トウモロコシなどの再生可能な植物資源から取れるデンプンを原料に、乳酸発酵を経て化学合成法によって作られるポリマーである。ポリ乳酸は、自然界で最終的には炭酸ガスと水に分解される完全生分解性の素材である。ポリ乳酸系重合体フィルムは、耐油性に優れているが、アルカリ性または酸性条件下では加水分解を受けるために、長期にわたって耐久性が要求される用途より、むしろ２〜３年の短期使用で再資源化される用途や、廃棄物処理が問題となる用途に適している。ポリ乳酸はきわめて安全性の高いポリマーであり、焼却しても燃焼カロリーはポリエチレン等の約半分であり、有毒ガスが発生しない。抗菌・防カビ性に優れ、またＰＥＴフィルムに比べて対候性に優れている。従来のプラスチックフィルムと同様の加工性を持ち、加工が容易である。
【００１５】
生分解性ラミネート材１４は、両面にコロナ放電処理が施されている。コロナ放電処理は、高周波高圧装置により発生させた電子を、素材の表面に衝突させることにより、その素材表面にカルボニル基等種々の極性の強い官能基を生成し、接着力を高める。
【００１６】
生分解性ラミネート材１４を、厚紙１２に貼り付ける接着剤１３は、アクリル系樹脂（Ａ液）・イソシアネート系樹脂（Ｂ液）の２液硬化型接着剤である。Ａ液の成分は、例えばアクリル系共重合樹脂、酢酸エチル、トルエンである。Ｂ液の成分は、例えばイソシアネート系合成樹脂、酢酸エチル、酢酸ブチルである。
【００１７】
図１は、箱体形成片１６の表面側を見たものであり、表側に生分解性ラミネート材１４が貼り付けられている。箱体形成片１６は、側面１８，２０，２２，２４が、互いに平行に連接して形成されている。さらに側面１８の側縁部には、包装用紙箱１０の組立状態で側面２４の裏面側に糊付される糊付片２６が設けられている。糊付片２６の表面には、生分解性ラミネート材１４に、接着性を向上させるアンカーコート剤が塗布または印刷されたアンカーコート層２７が設けられている。アンカーコート剤の成分は、例えば塩酢ビニル／ポリエステル樹脂、メチルケトン、酢酸エチル、トルエンである。そして、糊付片２６、側面１８，２０，２２，２４は、各々折罫線２８，３０，３２，３４で区切られている。
【００１８】
側面１８には、隣接する側面２０の連接方向に対して平行に位置する一方の端部に、側面１８の裏面側に折り返されて糊付される折返片３６が、折罫線３８で区切られて設けられている。折返片３６の、折罫線３８に対して直角方向の幅は、側面１８の幅よりも所定長さ短く形成されている。
【００１９】
側面１８の、折罫線３８と反対側の端部には、底蓋片４０が折罫線４２で区切られて設けられている。底蓋片４０の、折罫線４２と反対側の端部には、さらに差込片４４が折罫線４６で区切られて設けられている。折罫線４６の両端部には、僅かに差込片４４側に切込線４８が形成されている。
【００２０】
側面１８には、折罫線３８寄りに、折罫線３８に対して平行な直線と、この直線を接線方向とする円弧で形成された透孔５０が設けられている。透孔５０の両端部と、折罫線３８の間には、折罫線に近づくにつれて互いに離れる方へ形成された破断線５２が形成されている。一対の破断線５２と、折罫線３８と透孔５０で囲まれた台形の部分は、破断線５２を破断して側面１８から引き起こしたとき吊下げ片となる吊下げ部５４である。吊下げ部５４のほぼ中心には、フック等を挿通する透孔を形成可能な円形の破断線５６が設けられている。
【００２１】
側面２０の、折罫線３８に隣接する端部には、台形状のフラップ５８が折罫線６０で区切られて設けられている。また、側面２０の、折罫線４２に隣接する端部には、台形状のフラップ６２が折罫線６４で区切られて設けられている。
【００２２】
側面２２の中央には、ブランクシートの厚紙１２を矩形に切り取った窓部６６が設けられ、窓部６６が生分解性ラミネート材１４で覆われ閉鎖された状態となる。側面２２の、折罫線６０に隣接する端部には、上蓋片６８が折罫線７０で区切られて設けられている。上蓋片６８の、折罫線７０と反対側の端部には、差込片７２が折罫線７４で区切られて設けられている。
【００２３】
側面２４の、折罫線７０に隣接する端部には、台形状のフラップ７６が折罫線７８で区切られて設けられている。また、側面２４の、折罫線７８と反対側の端部には、台形状のフラップ８０が折罫線８２で区切られて設けられている。
【００２４】
次にこの実施形態の包装用紙箱１０の組立方法について説明する。なお、ここでは図１が包装用紙箱１０の箱体形成片１６の表側を見たものであり、箱体形成片１６の表面側が凸になる折り方を正折り、そして裏面側が凸になる折り方を逆折りと称する。
【００２５】
まず、側面１８に連接した折返片３６の裏面に糊８４を塗布し、折罫線３８を正折りし、側面１８の裏面に折返片３６の裏面を糊付けする。次に、糊付片２６の表面のアンカーコート層２７の外側面に糊８６を塗布し、糊付片２６を折罫線２８で正折りし、折罫線３２を正折りする。これにより、図２に示すように側面２４の裏面は糊付片２６の表面に糊付けされる。糊８６は、例えば乳白色エマルジョンであり、成分は変性アクリル・酢酸ビニル共重合樹脂である。
【００２６】
次に、包装用紙箱１０に収容物を入れる際は、折罫線２８，３０，３２，３４を各々９０°正折りして四角形の箱体にする。そして折罫線６４，８２でフラップ６２，８０を９０度に正折りし、底蓋片４０を折罫線４２で正折りし、差込片４４を側面２２の内側に差し込んで係止し、底面が形成される。この状態で商品を中に入れ、折罫線６０，７８でフラップ５８，７６を９０°に正折りし、その後折罫線７０で上蓋片６８を９０°に正折りし差込片７２を折罫線７４で正折りし、差込片７２を側面１８の内側に差し込んで係止し、上面が形成される。
【００２７】
包装用紙箱１０を店頭で吊下げて陳列する場合は、側面１８の透孔５０に指を入れ、側面１８の一対の破断線５２を切断して吊下げ部５４を分離し引き起こす。そして吊下げ部５４の破断線５６を切断して形成する透孔にフック等を差し込んで吊下げる。
【００２８】
この実施形態の包装用紙箱１０によれば、厚紙１２と生分解性ラミネート材１４で作られているため、廃棄時に埋め立て処分された場合は完全に生分解されて環境に与える影響が少ない。また、焼却処分の際も、熱量が低いため焼却炉を傷つけず、有毒ガスが発生せず、安全である。また、包装用紙箱１０の表面は生分解性ラミネート材１４により、透明感と光沢があり外観に優れている。また厚紙１２だけの場合よりも強度があり、容易に型崩れせず、厚紙１２の印刷を保護することもできる。厚紙１２の側面２２内側には、窓部６６が形成され、生分解性ラミネート材１４で閉鎖することができる。
【００２９】
また、生分解ラミネート材１４は両面にコロナ放電処理が施されているため、厚紙１２に積層して接着剤１３で糊付ける際、及び組み立ての時に接着剤８６で側面２４の厚紙１２に糊付する際も、強力な接着力で接着することができる。これにより、組立作業が容易となり、使用時のはがれを防ぐことができる。また、糊付片２６の表面には、コロナ放電処理された生分解性ラミネート材１４の表面に、さらにアンカーコート層２７が設けられ、厚紙１２の裏面との接合が接着剤８６により確実に成され、組み立て状態での側面２４との接着強度が高い。
【００３０】
なお、この発明の包装用紙箱は、上記実施形態に限定されるものではなく、箱体形成片の形状、窓部の位置や数等、自由に変更可能である。糊付片の接着強度を向上させる表面処理は、コロナ放電処理の他に、化学的または物理的な方法によるものでもよい。生分解性ラミネート材は、ポリ乳酸系重合体フィルム以外の素材でもよく、完全に生分解するものであればよい。
【実施例１】
【００３１】
次に、この発明の包装用紙箱の生分解性ラミネート材の糊付適性試験を行った結果を示す。サンプルは、生分解性ラミネート材に、コロナ放電処理を施したものと施さないものについて、板紙との接着力を比較した。また、両者に各々アンカーコート剤を塗布したものと、塗布しないものについて同様の比較検査を行った。糊は、上記の変性アクリル・酢酸ビニル共重合体樹脂であって、アンカーコート剤を塗布したもの及びアンカーコート剤を塗布しないものともに、各々適正の良いもの（ＡＶ−８４０Ｍ、ＡＶ−８８０）を使用した。
【００３２】
試験方法は、４種類のサンプルについて、８個ずつ箱体形成片を打ち抜き、糊付片に糊付して包装用紙箱を組み立て、室温と冷温（―１５℃）に２４時間放置し、接着の状態を見た。その結果を以下の表に示す。
【００３３】
【表１】
2005029218.tif 000003
この結果から、コロナ放電処理を施したものが、コロナ放電処理を施さないものより接着力が優れていることがわかった。また、コロナ放電処理を施したものの中で、アンカーコート層がある場合のほうが、ない場合よりも接着力が優れていることが確かめられた。
【図面の簡単な説明】
【００３４】
【図１】この発明の一実施形態の包装用紙箱の展開図である。
【図２】この実施形態の包装用紙箱の糊付片を側面に糊付けした状態を示す部分断面図である。
【符号の説明】
【００３５】
１０  包装用紙箱
１２  厚紙
１４  生分解性ラミネート材
１６  箱体形成片
１８，２０，２２，２４  側面
２６  糊付片
２７  アンカーコート層
【図１】
2005029218.tif 000004
【図２】
2005029218.tif 000005